(57)【要約】【課題】  フェライト薄膜は膜を構成する個々の結晶粒が柱状結晶から生成されると均一な薄膜が得られるが、成膜温度を一定条件下に保たないと結晶の柱状が崩れ、粒状の結晶に成膜されやすく、均一なフェライト薄膜の製造は困難であった。そこで、全体にわたって均質で、かつ優れた軟磁気特性を有するフェライト薄膜の製造装置および製造方法を提供することを目的とする。【解決手段】  側面ヒーター５が基体７の側面に配置され、側面の斜め上方向から基体表面が加熱される。基体上にフェライト結晶が成膜されるが、基体表面に充分に熱が照射されることにより、フェライト結晶の上面は常に初期の基体上面の温度と同程度の温度に保つことができるため、均一な柱状結晶を得ることが可能である。【選択図】  図１
2008108901.tif 000002
【特許請求の範囲】
【請求項１】
少なくとも第一鉄イオンを含む反応液を基体に接触させる機構と、少なくとも酸化剤若しくは酸素を含んだ酸化液を基体に接触させる機構と、前記反応液及び酸化液の内、フェライト薄膜生成に寄与しない残分を基体から除去する機構と、基体の側面に成膜温度を得るための加熱装置を具備してなることを特徴とするフェライト薄膜の製造装置。
【請求項２】
少なくとも第一鉄イオンを含む反応液を基体に接触させる工程と、反応液を基体から除去する工程と、酸化剤を含む酸化液を基体に接触させる工程および酸化液を基体から除去する工程を繰り返してフェライト薄膜を製造する方法であって、基体を側面より加熱することを特徴とするフェライト薄膜の製造方法。
【請求項３】
請求項２記載のフェライト薄膜の製造方法において、前記フェライト薄膜を構成する結晶粒が基体に対し垂直に立った柱状形状であって、柱状結晶の長軸を０．１〜５０μｍとすることを特徴とするフェライト薄膜の製造方法。
【発明の詳細な説明】
【技術分野】
【０００１】
本発明は、磁気記録媒体、光磁気記録媒体、磁気ヘッド、磁気光学素子、マイクロ波素子、磁歪素子、磁気音響素子及び高周波領域において不要電磁波の干渉によって生じる電磁障害を抑制するために用いられる電磁干渉抑制体などに、広く応用が期待されるスピネル型フェライト薄膜に関する。
【背景技術】
【０００２】
フェライト薄膜の製造方法としては、例えば、特許文献１に示されているように、固体表面に、金属イオンとして少なくとも第１鉄イオンを含む水溶液を接触させ、固体表面にＦｅＯＨ+またはこれと他の水酸化金属イオンを吸着させ、続いて吸着したＦｅＯＨ+を酸化させることによりＦｅＯＨ2+を得、これが水溶液中の水酸化金属イオンとの間でフェライト結晶化反応を起こし、これによって固体表面にフェライト薄膜を形成する方法が知られている。
【０００３】
従来技術において、特許文献２には、この技術を基にフェライト薄膜の均質化、反応速度の向上を図った内容が記載されており、特許文献３には、固体表面に界面活性を付与して種々の固体にフェライト薄膜を形成しようとする内容が記載されており、特許文献４、特許文献５、特許文献６および特許文献７には、フェライト薄膜の形成速度の向上に関する内容が記載されている。
【０００４】
【特許文献１】特公昭６３−０１５９９０号公報
【特許文献２】特開昭６０−１４０７１３号公報
【特許文献３】特開昭６１−０３０６７４号公報
【特許文献４】特開昭６１−１７９８７７号公報
【特許文献５】特開昭６３−０４２３７８号公報
【特許文献６】特開平０２−１１６６３１号公報
【特許文献７】特開２００６−１０８５３６号公報
【発明の開示】
【発明が解決しようとする課題】
【０００５】
背景技術で述べたように、これまでフェライト薄膜の均質化および成膜速度の向上に対して種々の改良技術が提案されているが、高周波領域における電磁干渉抑制体への応用という観点からみると軟磁気特性、膜の均質化、膜厚がまだ不十分であり、そのためこの分野では各種電子部品等への応用はなされていない。
【０００６】
従来のめっき方法によるフェライト薄膜の成膜の際には、基体下の回転台中に設置されるヒーターのみによって成膜に必要な熱が与えられていた。フェライト薄膜は膜を構成する個々の結晶粒が柱状結晶から生成されると均一な結晶のフェライト薄膜を得ることができるが、結晶が成長するにつれて、基体下の回転台中に設置されるヒーターのみからしか熱が伝わらないため、フェライト結晶の上面の温度は下がってしまう。成膜温度が下がることによってフェライト結晶の上面は柱状が崩れ、粒状の結晶に成膜されやすくなり、特に５μｍ以上の膜厚のものでは、均質で、かつ優れた軟磁気特性を有するフェライト薄膜を製造するのは困難であった。
【０００７】
本発明は、係る従来の課題を解決し、生産性を向上し、極めて均質で優れた軟磁気特性を有するフェライト薄膜の製造装置および製造方法を提供するものである。
【課題を解決するための手段】
【０００８】
本発明では、少なくとも第一鉄イオンを含む反応液を基体に接触させる機構と、少なくとも酸化剤もしくは酸素を含んだ酸化液を基体に接触させる機構および反応液及び酸化液の内フェライト薄膜生成に寄与しない残分を基体から除去する機構と基体の側面に成膜温度を得るための加熱装置を具備してなることを特徴とするフェライト膜の製造装置が得られる。
【０００９】
また、本発明では、少なくとも第一鉄イオンを含む反応液を基体に接触させる工程と、反応液を基体から除去する工程と、酸化剤もしくは酸素を含む酸化液を基体に接触させる工程および酸化液を基体から除去する工程を繰り返して製膜する際に、基体を側面より加熱することを特徴とするフェライト膜の製造方法が提案される。
【００１０】
また、本発明では、フェライト膜を構成する結晶粒が基体に対し垂直に立った柱状形状であって、柱状結晶の長軸を０．１〜５０μｍとすることを特徴とするフェライト薄膜の製造方法が提案される。
【発明の効果】
【００１１】
本発明によれば、基体の側面に加熱装置を設けて基体表面を加熱することにより、結晶成長面の温度を一定に保つことができるので、薄膜の厚さに関わらず、均一な柱状結晶から構成される均質なフェライト薄膜が得られる。特に、従来は困難であった５μｍ以上の成膜でも供給時間を長くするのみで、個々の結晶粒が均一な柱状結晶から構成される極めて均質なフェライト薄膜が得られる。
【発明を実施するための最良の形態】
【００１２】
以下、更に詳細に本発明について説明する。
【００１３】
本発明のフェライト膜の製造方法においては、フェライトを構成する、次のような金属イオン、例えばＭｎ、Ｎｉ、Ｚｎ、Ｃｕ等と、少なくとも第一鉄イオンが溶解された反応液を基体に接触させる工程と、反応液を基体から除去する工程と、少なくともＫＮＯ2、ＮａＮＯ2等の酸化剤または酸素を含む酸化液を基体に接触させる工程および酸化液を基体から除去する工程を繰り返して製膜する際に、基体を熱するために、側面より加熱することに最大の特徴がある。
【００１４】
図１は、本発明におけるメッキ装置の一例の概略構成図である。図１に装置概要を示すように、反応液タンク３に貯蔵された反応液は反応液ノズル１を介して、酸化液タンク４に貯蔵された酸化液は酸化液ノズル２を介して基体７に供給される。その際、反応液ノズル１を介して基体７に反応液が供給された後、供給された反応液が回転による遠心力で除去され、酸化液ノズル２を介して基体７に供給された酸化液が、回転による遠心力で除去されることを繰り返す。このように余分な溶液を除去しながら、吸着・反応を行わせることで均一なフェライト結晶を成長させる。
【００１５】
図３は、回転台を上面側から見た図である。回転台６の内部にはヒーター９が内蔵されている。従来であればヒーター９のみで基体を加熱し成膜していたが、本発明においては、さらに側面ヒーター５が基体７の側面に配置され、側面の斜め上方向から基体表面が加熱される。加熱された基体にフェライト結晶が成膜されるが、基体表面、特にフェライト結晶が成長中の個所に充分に熱が照射されることにより、フェライト結晶の上面は常に初期の基体上面の温度と同程度の温度に保つことができる。従って、温度低下による粒状結晶の成膜は起こらないので、均一な柱状結晶を得ることが可能となる。なお、使用する側面ヒーター５は赤外線ヒーターを使用すると良い。また、耐熱性、耐薬品性を考えると、赤外線ヒーター表面をセラミックで覆ったものを用いるのが望ましい。
【実施例】
【００１６】
次に、本発明のフェライト薄膜製造の実施例について説明する。
【００１７】
回転台６上に、基体７としてプラズマ処理により親水化処理をしたガラス板を設置し、１５０ｒｐｍで回転させながら、また、脱酸素イオン交換水を供給しながら基体表面をヒーター９と側面ヒーター５を用いて９０℃まで加熱した。次いで、装置内にＮ2ガスを導入し、非酸化性雰囲気の状態にした。反応液は、脱酸素イオン交換水中にＦｅＣｌ2・４Ｈ2Ｏ、ＮｉＣｌ2・６Ｈ2Ｏ、ＺｎＣｌ2をそれぞれ３．３，１．３，０．０３ｇ／Ｌ溶かしたものを用いた。酸化液は、脱酸素イオン交換水中にＮａＮＯ２とＣＨ３ＣＯＯＮＨ４をそれぞれ０．３，５．０ｇ／Ｌ溶かしたものを用いた。反応液ノズル１と酸化液ノズル２により、反応液と酸化液のそれぞれを基体７上に３０ｍｌ／ｍｉｎの流量で約６０分供給した。その後、取り出したガラス基板の板上には黒色鏡面膜が形成されており、試料の化学分析と走査電子顕微鏡により、Ｎｉ，Ｚｎ，Ｆｅ，Ｏからなるスピネル型フェライトであることを確認した。
【００１８】
図２は、本発明におけるメッキ装置によって成膜されたフェライト膜の断面図である。本製造方法にて得られた膜は、走査電子顕微鏡にて観察すると、図２に示すような均一な柱状結晶であった。反応液および酸化液の供給時間を６０分とした場合は、柱状結晶８の長軸を測定したところ７．０〜７．５μｍであった。
【００１９】
さらに、上記と同じ条件で、反応液および酸化液の供給を６時間行った場合は５０μｍの均一な柱状結晶が得られた。また、供給時間を６０分より短くした３０分間の場合には４μｍの均一な柱状結晶が得られた。このように、同じ条件で供給時間を長くする、即ち、製造時間を長くすることでフェライト膜の膜厚を厚くすることができ、逆に、供給時間を６０分より短くすることで５μｍ以下の薄い膜を成膜することができる。これらのフェライト薄膜は、電磁干渉抑制体として充分な磁気特性と膜厚を示していた。従って、本願発明により、電磁干渉抑制体としての優れた軟磁気特性を有するフェライト薄膜を得ることができる。
【図面の簡単な説明】
【００２０】
【図１】本発明におけるメッキ装置の一例の概略構成図。
【図２】本発明におけるメッキ装置によって成膜されたフェライト膜の断面図。
【図３】回転台を上面側から見た図。
【図４】回転台を図３のＡ−Ａ'部で切断したときの断面図。
【符号の説明】
【００２１】
１    反応液ノズル
２    酸化液ノズル
３    反応液タンク
４    酸化液タンク
５    側面ヒーター
６    回転台
７    基体
８    柱状結晶
９    ヒーター
１０    回転方向
【図１】
2008108901.tif 000003
【図２】
2008108901.tif 000004
【図３】
2008108901.tif 000005
【図４】
2008108901.tif 000006